Composition sèche de mortier, notamment de mortier-colle pour colle à carrelage, comprenant un liant minéral et au moins un matériau thermiquement expansible. Composition selon la revendication précédente, dans laquelle le liant minéral est un liant hydraulique, en particulier choisi parmi les ciments Portland, notamment de type CEM I ou CEM II, les ciments bélitiques, les ciments alumineux, les ciments sulfoalumineux, les ciments de mélanges pouzzolaniques, la chaux hydratée, les laitiers, les métakaolins, les cendres volantes, les sources de sulfate de calcium et les mélanges de deux ou plus de ces liants. Composition selon l’une quelconque des revendications précédentes, dans laquelle le liant minéral est un ciment Portland, en particulier présent dans une teneur comprise de 10 % à 50 % en poids et de préférence comprise de 20 % à 40 % en poids par rapport au poids total de la composition. Composition selon l’une quelconque des revendications 1 et 2, dans laquelle le liant minéral est un liant comprenant, notamment consistant en, du ciment Portland, du ciment alumineux et une source de sulfate de calcium. Composition selon la revendication précédente, dans laquelle la source de sulfate de calcium est choisie parmi le gypse, l’hémihydrate de sulfate de calcium, l’anhydrite de sulfate de calcium et leurs mélanges, et de préférence la source de sulfate de calcium est un mélange d’hémihydrate de sulfate de calcium et d’anhydrite de sulfate de calcium. Composition selon l’une quelconque des revendications 4 ou 5, dans laquelle le ciment Portland est présent dans une teneur comprise de 2 % à 10 % en poids, en particulier de 3 % à 9 % en poids et de préférence de 5 % à 8 % en poids par rapport au poids total de la composition. Composition selon l’une quelconque des revendications 4 à 6, dans laquelle le ciment alumineux est présent dans une teneur comprise de 10 % à 25 % en poids, et de préférence de 15 % à 20 % en poids par rapport au poids total de la composition. Composition selon l’une quelconque des revendications 4 à 7, dans laquelle la source de sulfate de calcium est présente dans une teneur comprise de 2 % à 10 % en poids, en particulier de 4 % à 9 % en poids et de préférence de 6 % à 8,5 % en poids, par rapport au poids total de la composition. Composition selon l’une quelconque des revendications 4 ou 5, ladite composition comprenant au moins une des caractéristiques suivantes : le ciment alumineux est présent dans une teneur comprise de 30 % à 60 % en poids et de préférence comprise de 35 % à 55 % en poids par rapport au poids total de la composition, le ciment Portland est présent dans une teneur comprise de 10 % à 25 % en poids, en particulier de 11 % à 23 % en poids, et de préférence de 12 % à 20 % en poids par rapport au poids total de la composition, et/ou la source de sulfate de calcium est présente dans une teneur comprise de 10 % à 30 % en poids, en particulier de 11 % à 27 % en poids et de préférence de 15 % à 25 % en poids, par rapport au poids total de la composition. Composition selon l’une quelconque des revendications précédentes, dans laquelle le matériau thermiquement expansible est un graphite thermiquement expansible. Composition selon l’une quelconque des revendications précédentes, dans laquelle le matériau thermiquement expansible est présent dans une teneur comprise de 0,3 % à 10 % en poids, en particulier de 0,4 % à 7 % en poids et de préférence de 0,5 % à 5 % en poids, par rapport au poids total de la composition. Composition selon l’une quelconque des revendications précédentes, comprenant en outre au moins un additif choisi parmi les retardateurs ; les accélérateurs tels que le formiate de calcium ; les agents rhéologiques tels que les plastifiants et les superplastifiants ; les agents de protection biocides ; les poudres de polymère redispersibles telles que les poudres de polymères obtenus à partir d’au moins un monomère choisi parmi les esters vinyliques, les (méth)acrylates, les acides (méth)acryliques, les vinyles aromatiques, les alcènes, les diènes et les halogénures de vinyle ; les agents rétenteurs d’eau ; les agents entraîneurs d’air ; les agents épaississants tels que les éthers de cellulose et les éthers d’amidon ; les agents dispersants et les pigments, en particulier le ou les additif(s) est (sont) présent(s) dans une teneur comprise de 0,01 % à 6 % en poids et de préférence de 0,1 % à 4 % en poids par rapport au poids total de la composition. Procédé de fixation d’un carrelage sur un substrat, comprenant successivement : le mélange de la composition sèche selon l’une quelconque des revendications précédentes avec de l’eau de manière à obtenir un mortier humide, l’application du mortier humide sur ledit substrat, et l’application des carreaux dudit carrelage sur ledit substrat. Procédé selon la revendication précédente, dans lequel est introduit dans le mélange de l’étape a) une quantité d’eau comprise de 15 % à 40 % en poids et de préférence de 20 % à 35 % en poids, par rapport au poids total du mortier humide. Procédé de désassemblage d’un carrelage obtenu selon l’une quelconque des revendications 13 et 14, comprenant une étape de chauffage du mortier à une température comprise de 80 °C à 300 °C, en particulier de 85 °C à 250 °C et de préférence de 90 °C à 225 °C, ladite étape de chauffage étant notamment réalisée au moyen d’un pistolet à chaleur, de micro-ondes ou par induction.